(57)【要約】  Ｅｕ３＋、Ｔｂ３＋、Ｓｍ３＋、Ｅｒ３＋、Ｐｒ３＋、Ｈｏ３＋、Ｔｍ３＋及びＤｙ３＋からなる群から選ばれる１種の三価の希土類イオンと、特定の前記希土類イオンに配位するホスフィンオキシド配位子と、を含む希土類錯体と、  前記希土類錯体とは異なる発光材料とを含有し、  前記希土類錯体の発光強度が最大となる波長（λ１）と、前記発光材料の発光強度が最大となる波長（λ２）との差の絶対値が５０ｎｍ以上である、インキ組成物。
2019053962.tif 000002
【特許請求の範囲】
【請求項１】
Ｅｕ３＋、Ｔｂ３＋、Ｓｍ３＋、Ｅｒ３＋、Ｐｒ３＋、Ｈｏ３＋、Ｔｍ３＋及びＤｙ３＋からなる群から選ばれる１種の三価の希土類イオンと、下記一般式（１）で表され、前記希土類イオンに配位するホスフィンオキシド配位子と、を含む希土類錯体と、
前記希土類錯体とは異なる発光材料とを含有し、
前記希土類錯体の発光強度が最大となる波長（λ１）と、前記発光材料の発光強度が最大となる波長（λ２）との差の絶対値が５０ｎｍ以上である、インキ組成物。
【化１】
2019053962.tif 000021
［一般式（１）中、Ａｒ１及びＡｒ２は、それぞれ独立に、置換基を有していてもよい芳香族基である。一般式（１）中、Ａｒ３は、下記一般式（２ａ）、（２ｂ）又は（２ｃ）で表される二価の基であり、ｎは１又は２である。
【化２】
2019053962.tif 000022
（一般式（２ａ）〜（２ｃ）中、Ｒ１は、それぞれ独立に、一価の置換基であり、Ｘは、硫黄原子又は酸素原子であり、Ｒ２は、水素原子又は炭化水素基であり、ｍは、０から、Ｒ１が結合する環における置換可能な部位までの整数である。Ｒ１が複数ある場合、Ｒ１はそれぞれ同一であってもよく、異なっていてもよい。）
一般式（１）中、Ｅは、水素原子又は下記一般式（３）で表されるホスフィンオキシド基である。
【化３】
2019053962.tif 000023
（一般式（３）中、Ａｒ４及びＡｒ５はそれぞれ独立に、置換基を有していてもよい芳香族基である。Ａｒ１とＡｒ４、及びＡｒ２とＡｒ５は、互いに直接結合していてもよく、連結基を介して結合していてもよい。）］
【請求項２】
前記ホスフィンオキシド配位子は、二座配位子であり、
前記希土類錯体は、該ホスフィンオキシド配位子が二つの前記希土類イオンに配位して形成された架橋構造を含む、請求項１に記載のインキ組成物。
【請求項３】
前記希土類錯体が、下記一般式（４）で表され、前記希土類イオンに配位する配位子をさらに含む、請求項１又は２に記載のインキ組成物。
【化４】
2019053962.tif 000024
（一般式（４）中、Ｑ１及びＱ２は、それぞれ独立に、置換基を有していてもよい炭化水素基、又は、置換基を有していてもよい芳香族複素環基であり、Ｚは水素原子又は重水素原子である。）
【請求項４】
前記希土類錯体が、互いに異なる構造を有する２種以上の、前記一般式（４）で表される配位子を含む、請求項３に記載のインキ組成物。
【請求項５】
前記希土類錯体が、下記一般式（４−１）で表される配位子と、下記一般式（４−２）で表される配位子とをさらに含む、請求項１〜４のいずれか１項に記載のインキ組成物。
【化５】
2019053962.tif 000025
（一般式（４−１）及び（４−２）中、Ｑ１１及びＱ１２は、それぞれ独立に、置換基を有していてもよい脂肪族炭化水素基であり、Ｑ２１は、置換基を有していてもよい脂肪族炭化水素基であり、Ｑ２２は、置換基を有していてもよい芳香族炭化水素基又は芳香族複素環基であり、Ｚは水素原子又は重水素原子である。）
【請求項６】
発光色が白色である、請求項１〜５のいずれか１項に記載のインキ組成物。
【請求項７】
請求項１〜６のいずれか１項に記載のインキ組成物の固化物を含有するインキ層を有する、印刷物。
【発明の詳細な説明】
【技術分野】
【０００１】
本開示は、インキ組成物、及び印刷物に関する。
【背景技術】
【０００２】
銀行券、有価証券、パスポート、身分証明書、印紙類、回数券、各種チケット等のようにセキュリティが必要とされる印刷物には、偽造や改ざんを防止すること、偽造品と真正品とを識別するために、真贋判定、偽造防止要素の付与が不可欠となっている。【０００３】
近年はプリンタやスキャナといった電子機器の普及に伴い、有価証券等の無許可複製が横行している。このような偽造の被害が、社会問題化しており、偽造技術は巧妙を極める一方であることから、高度な真贋判定、偽造防止の技術の開発が急務となっている。【０００４】
例えば、特許文献１にあるように、高度な偽造防止技術として、ホログラムを使用した印刷物があるが、製造コストが高く、単価の低い印刷物への使用には不向きである。また、特許文献２にあるように、可視光では目視不可能で、可視光以外の一定波長の光で蛍光を発する蛍光インキの印刷がされたものが提案されている。【０００５】
一方で、特許文献３には、プラスチック材料に配合して成形加工するために十分な耐熱性を有する蛍光体として、三価の希土類イオンと、ホスフィンオキシド多座配位子と、をそれぞれ複数含み、前記ホスフィンオキシド多座配位子が複数の前記希土類イオンに配位して形成された架橋構造を含む、希土類錯体ポリマーが開示されている。
【先行技術文献】
【特許文献】
【０００６】
【特許文献１】特開平６−２７８３９６号公報
【特許文献２】特開平６−２９７８８８号公報
【特許文献３】国際公開第２０１２／１５０７１２号
【発明の概要】
【発明が解決しようとする課題】
【０００７】
特許文献２のように、可視光では目視不可能で、可視光以外の一定波長の光で蛍光を発する蛍光発光によるセキュリティマーキングは、品物の美観や意匠を損ねない点から好ましいものである。しかし、近年、発光体や蛍光インキ等が比較的容易に入手可能な状況にあることから、偽造防止効果が薄いことが問題となっている。偽造防止効果を高める手段として、インキ発光色を偽造し難い所望の色に制御し、偽造を困難にすることが考えられる。また、当該所望の色に制御されたインキ発光色によって発光パターンに意匠性を付加することで、偽造を困難にすることが考えられる。しかし、従来の蛍光インキでは、高い発光強度を有しながら、発光色を所望の色に制御することが困難であるため、偽造防止効果を高めることが困難である。
また、従来の蛍光インキは、自然光に長時間曝されることによって発光色が変化したり、発光強度が低下してしまう場合があり、耐光性の向上が求められている。特にセキュリティが必要とされる印刷物に用いられるインキは、実使用上、高い発光強度を有する必要があるが、高い発光強度を有する有機系発光材料を含むインキほど発光色が変化しやすい傾向があった。そのため、セキュリティが必要とされる印刷物に用いられるインキは、実使用上、高い発光強度を有しながら、発光色の変化を抑制する、優れた耐光性が求められている。【０００８】
本開示の実施形態は、発光強度に優れた所望の発光色を実現し、耐光性に優れるインキ層を形成可能なインキ組成物、及び発光強度に優れた所望の発光色を実現し、耐光性に優れるインキ層を有する、印刷物を提供することを目的とする。
【課題を解決するための手段】
【０００９】
本開示の１実施形態は、Ｅｕ３＋、Ｔｂ３＋、Ｓｍ３＋、Ｅｒ３＋、Ｐｒ３＋、Ｈｏ３＋、Ｔｍ３＋及びＤｙ３＋からなる群から選ばれる１種の三価の希土類イオンと、下記一般式（１）で表され、前記希土類イオンに配位するホスフィンオキシド配位子と、を含む希土類錯体と、
前記希土類錯体とは異なる発光材料とを含有し、
前記希土類錯体の発光強度が最大となる波長（λ１）と、前記発光材料の発光強度が最大となる波長（λ２）との差の絶対値が５０ｎｍ以上である、インキ組成物を提供する。【００１０】
【化１】
2019053962.tif 000003
［一般式（１）中、Ａｒ１及びＡｒ２は、それぞれ独立に、置換基を有していてもよい芳香族基である。一般式（１）中、Ａｒ３は、下記一般式（２ａ）、（２ｂ）又は（２ｃ）で表される二価の基であり、ｎは１又は２である。【００１１】
【化２】
2019053962.tif 000004
（一般式（２ａ）〜（２ｃ）中、Ｒ１は、それぞれ独立に、一価の置換基であり、Ｘは、硫黄原子又は酸素原子であり、Ｒ２は、水素原子又は炭化水素基であり、ｍは、０から、Ｒ１が結合する環における置換可能な部位までの整数である。Ｒ１が複数ある場合、Ｒ１はそれぞれ同一であってもよく、異なっていてもよい。）
一般式（１）中、Ｅは、水素原子又は下記一般式（３）で表されるホスフィンオキシド基である。【００１２】
【化３】
2019053962.tif 000005
（一般式（３）中、Ａｒ４及びＡｒ５はそれぞれ独立に、置換基を有していてもよい芳香族基である。Ａｒ１とＡｒ４、及びＡｒ２とＡｒ５は、互いに直接結合していてもよく、連結基を介して結合していてもよい。）］【００１３】
本開示の１実施形態においては、前記ホスフィンオキシド配位子は、二座配位子であり、
前記希土類錯体は、該ホスフィンオキシド配位子が二つの前記希土類イオンに配位して形成された架橋構造を含む、インキ組成物を提供する。【００１４】
本開示の１実施形態においては、前記希土類錯体が、下記一般式（４）で表され、前記希土類イオンに配位する配位子をさらに含む、インキ組成物を提供する。【００１５】
【化４】
2019053962.tif 000006
（一般式（４）中、Ｑ１及びＱ２は、それぞれ独立に、置換基を有していてもよい炭化水素基、又は、置換基を有していてもよい芳香族複素環基であり、Ｚは水素原子又は重水素原子である。）【００１６】
本開示の１実施形態においては、発光色が白色である、インキ組成物を提供する。【００１７】
本開示の１実施形態は、前記本開示の１実施形態のインキ組成物の固化物を含有するインキ層を有する、印刷物を提供する。
【発明の効果】
【００１８】
本開示の実施形態によれば、発光強度に優れた所望の発光色を実現し、耐光性に優れるインキ層を形成可能なインキ組成物、及び発光強度に優れた所望の発光色を実現し、耐光性に優れるインキ層を有する、印刷物を提供することができる。
【図面の簡単な説明】
【００１９】
【図１】本開示に係る印刷物の一例を示す概略断面図である。
【図２】実施例１の印刷物の白色発光インキ層の発光スペクトルを示す図である。
【図３】実施例２の印刷物の白色発光インキ層の発光スペクトルを示す図である。
【図４】実施例７の印刷物の白色発光インキ層の発光スペクトルを示す図である。
【図５】実施例８の印刷物の白色発光インキ層の発光スペクトルを示す図である。
【図６】比較例１の印刷物の白色発光インキ層の発光スペクトルを示す図である。
【図７】比較例２の印刷物の白色発光インキ層の発光スペクトルを示す図である。
【図８】実施例３の印刷物の黄色発光インキ層の発光スペクトルを示す図である。
【図９】実施例４の印刷物の黄色発光インキ層の発光スペクトルを示す図である。
【図１０】実施例９の印刷物の黄色発光インキ層の発光スペクトルを示す図である。
【図１１】実施例１０の印刷物の黄色発光インキ層の発光スペクトルを示す図である。
【図１２】比較例３の印刷物の黄色発光インキ層の発光スペクトルを示す図である。
【図１３】比較例４の印刷物の黄色発光インキ層の発光スペクトルを示す図である。
【図１４】実施例５の印刷物の紫色発光インキ層の発光スペクトルを示す図である。
【図１５】実施例６の印刷物の紫色発光インキ層の発光スペクトルを示す図である。
【図１６】実施例１１の印刷物の紫色発光インキ層の発光スペクトルを示す図である。
【図１７】実施例１２の印刷物の紫色発光インキ層の発光スペクトルを示す図である。
【図１８】比較例５の印刷物の紫色発光インキ層の発光スペクトルを示す図である。
【図１９】比較例６の印刷物の紫色発光インキ層の発光スペクトルを示す図である。
【図２０】基準サンプルの発光スペクトルを示す図である。
【図２１】赤色希土類錯体１の単色発光インキ層の発光スペクトルを示す図である。
【図２２】赤色希土類錯体２の単色発光インキ層の発光スペクトルを示す図である。
【図２３】赤色希土類錯体３の単色発光インキ層の発光スペクトルを示す図である。
【図２４】赤色希土類錯体４の単色発光インキ層の発光スペクトルを示す図である。
【図２５】比較赤色希土類錯体１の単色発光インキ層の発光スペクトルを示す図である。
【図２６】比較赤色発光無機酸化物の単色発光インキ層の発光スペクトルを示す図である。
【図２７】赤色希土類錯体１の単色発光インキ層の励起スペクトルを示す図である。
【図２８】赤色希土類錯体２の単色発光インキ層の励起スペクトルを示す図である。
【図２９】赤色希土類錯体３の単色発光インキ層の励起スペクトルを示す図である。
【図３０】赤色希土類錯体４の単色発光インキ層の励起スペクトルを示す図である。
【図３１】比較赤色希土類錯体１の単色発光インキ層の励起スペクトルを示す図である。
【図３２】比較赤色発光無機酸化物の単色発光インキ層の励起スペクトルを示す図である。
【００２０】
以下、本開示の実施の形態や実施例などを、図面等を参照しながら説明する。但し、本開示は多くの異なる態様で実施することが可能であり、以下に例示する実施の形態や実施例等の記載内容に限定して解釈されるものではない。また、図面は説明をより明確にするため、実際の態様に比べ、各部の幅、厚さ、形状等について模式的に表される場合があるが、あくまで一例であって、本開示の解釈を限定するものではない。また、本明細書と各図において、既出の図に関して前述したものと同様の要素には、同一の符号を付して、詳細な説明を適宜省略することがある。また、説明の便宜上、上方又は下方という語句を用いて説明する場合があるが、上下方向が逆転してもよい。
本明細書において、ある部材又はある領域等のある構成が、他の部材又は他の領域等の他の構成の「上に（又は下に）」あるとする場合、特段の限定が無い限り、これは他の構成の直上（又は直下）にある場合のみでなく、他の構成の上方（又は下方）にある場合を含み、すなわち、他の構成の上方（又は下方）において間に別の構成要素が含まれている場合も含む。【００２１】
１．インキ組成物
本開示のインキ組成物は、Ｅｕ３＋、Ｔｂ３＋、Ｓｍ３＋、Ｅｒ３＋、Ｐｒ３＋、Ｈｏ３＋、Ｔｍ３＋及びＤｙ３＋からなる群から選ばれる１種の三価の希土類イオンと、下記一般式（１）で表され、前記希土類イオンに配位するホスフィンオキシド配位子と、を含む希土類錯体と、
前記希土類錯体とは異なる発光材料とを含有し、
前記希土類錯体の発光強度が最大となる波長（λ１）と、前記発光材料の発光強度が最大となる波長（λ２）との差の絶対値が５０ｎｍ以上である、インキ組成物である。【００２２】
【化５】
2019053962.tif 000007
［一般式（１）中、Ａｒ１及びＡｒ２は、それぞれ独立に、置換基を有していてもよい芳香族基である。一般式（１）中、Ａｒ３は、下記一般式（２ａ）、（２ｂ）又は（２ｃ）で表される二価の基であり、ｎは１又は２である。【００２３】
【化６】
2019053962.tif 000008
（一般式（２ａ）〜（２ｃ）中、Ｒ１は、それぞれ独立に、一価の置換基であり、Ｘは、硫黄原子又は酸素原子であり、Ｒ２は、水素原子又は炭化水素基であり、ｍは、０から、Ｒ１が結合する環における置換可能な部位までの整数である。Ｒ１が複数ある場合、Ｒ１はそれぞれ同一であってもよく、異なっていてもよい。）
一般式（１）中、Ｅは、水素原子又は下記一般式（３）で表されるホスフィンオキシド基である。【００２４】
【化７】
2019053962.tif 000009
（一般式（３）中、Ａｒ４及びＡｒ５はそれぞれ独立に、置換基を有していてもよい芳香族基である。Ａｒ１とＡｒ４、及びＡｒ２とＡｒ５は、互いに直接結合していてもよく、連結基を介して結合していてもよい。）］【００２５】
従来のインキ組成物では、異なる種類の発光材料を混色させる場合、発光強度が不十分な発光材料を含むことにより、混色後の発光色の発光強度を高めようとすると、所望の発光色を実現することが難しく、一方で、所望の発光色を得ようとすると、混色後の発光色の発光強度が低下してしまい、高い発光強度を有しながら、所望の発光色を得ることは困難であった。また、従来のインキ組成物は、自然光に長時間曝されると発光色が変化したり、発光強度が低下してしまう場合があり、耐光性が不十分であった。
それに対し、本開示のインキ組成物は、前記特定の希土類錯体と、当該希土類錯体とは異なる前記発光材料とを含有することにより、発光強度に優れた所望の発光色を実現し、耐光性に優れるインキ層を作成することができる。
本開示のインキ組成物が含有する前記特定の希土類錯体は、ホスフィンオキシドが希土類金属に配位した構造を有することにより、発光強度に優れ、希土類金属を適宜選択することにより、赤、緑又は青の発光色とすることができる。ホスフィンオキシドは、低振動なＰ＝Ｏ骨格を含むことから、希土類金属へ配位させると、希土類金属が受け取ったエネルギーを振動失活させないように機能し、発光効率を向上し、発光強度を向上すると考えられる。前記特定の希土類錯体が、発光強度に優れた赤、緑又は青の発光色を示すことができるため、前記特定の希土類錯体に、当該希土類錯体とは異なる色を示す発光材料を組み合わせて含有することにより、本開示のインキ組成物は、光の三原色での蛍光発光が可能となり、発光強度に優れた所望の発光色を実現することができる。本開示のインキ組成物は、高い発光強度を有しながら、発光色を所望の色に制御することができるため、本開示のインキ組成物を用いると、偽造防止性の高い発光色も実現可能であり、発光パターンに意匠性を付加可能であり、高い偽造防止性や高い意匠性を有する印刷物を作成可能である。
また、本開示のインキ組成物は、前記特定の希土類錯体が、配位子に化学的に安定な５価のリン化合物であるホスフィンオキシドを有することから、耐光性に優れるため、本開示のインキ組成物を用いることにより、耐光性に優れるインキ層を作成することができる。また、特に、二座ホスフィンオキシド配位子で得られる錯体ポリマーに関しては、強固な分子間相互作用により有機溶媒に不溶な固体粒子として得られるため、有機溶媒に可溶な通常の錯体と比較してインク組成物中での分散状態が異なることから、耐光性がより優れると推測される。具体的には、通常の錯体は、インク組成物において成分中に溶けて分子状態として存在するため、光の影響を受けやすく錯体分子の光劣化の進行が速いのに対し、二座ホスフィンオキシド配位子で得られる錯体ポリマーは、インク組成物において成分中に溶けず固体粒子として分散されているため、印刷物にした際に、光劣化は粒子表面のみで起き、光劣化の進行が抑制されると推定される。
印刷物の耐光性が高まることで、実使用に耐え得るインキ層となり、例えば、手形、小切手、株券、社債券、各種証券等の有価証券、銀行券、商品券、交通機関の乗車券、有料施設やイベントの入場券、宝くじ、公営競技の投票券の当たり券、印紙類、クレジットカード等のカード、パスポート、身分証明書、各種商業印刷物、ポスターなどの幅広い用途での使用が可能となる。
なお、前記耐光性の光には、太陽光や、ＬＥＤ照明、蛍光灯などの室内照明が包含される。
また、インキ組成物に含まれる前記特定の希土類錯体及び発光材料の励起光としては、可視光線以外の電磁波が挙げられ、例えば、紫外線、赤外線等が挙げられる。【００２６】
本開示のインキ組成物は、少なくとも希土類錯体と、前記希土類錯体とは異なる発光材料とを含有し、本開示の効果を損なわない範囲で、必要に応じて更にその他の成分を含有していてもよい。【００２７】
＜希土類錯体＞
本開示のインキ組成物が含有する希土類錯体は、Ｅｕ３＋、Ｔｂ３＋、Ｓｍ３＋、Ｅｒ３＋、Ｐｒ３＋、Ｈｏ３＋、Ｔｍ３＋及びＤｙ３＋からなる群から選ばれる１種の三価の希土類イオンと、前記一般式（１）で表され、前記希土類イオンに配位するホスフィンオキシド配位子と、を含む。
前記三価の希土類イオンは、所望の発光色が得られるように適宜選択されるが、中でも、発光効率に優れ、発光強度が高い点から、Ｅｕ３＋又はＴｂ３＋が好ましく、Ｅｕ３＋がより好ましい。従来、特に赤色の発光色を示す発光材料の発光強度が不十分な場合が多く、所望の色の実現が困難であったが、前記三価の希土類イオンがＥｕ３＋である場合には、発光強度が高く、色純度の高い赤色の発光色を得ることができ、所望の発光色を実現し易くなる。【００２８】
前記一般式（１）中、Ａｒ１及びＡｒ２は、それぞれ独立に、置換基を有していてもよい芳香族基である。当該芳香族基は一価の芳香族基であっても良い。一価の芳香族基とは、リン原子との結合手を一つ有する芳香環からなる基であり、この芳香環は、ヘテロ原子を含んでいてもよく、リン原子との結合部位以外において更に置換基を有していてもよい。前記芳香環としては、芳香族炭化水素環及び芳香族複素環が挙げられ、例えば、炭素数６以上２２以下の芳香族炭化水素基、及び環形成炭素数２以上１０以下の芳香族複素環基が挙げられる。前記芳香環の具体例としては、ベンゼン環、ナフタレン環、ビフェニル環、フェナントレン環、ジベンゾ［ｃ，ｇ］フェナントレン環、チオフェン環、ピリジン環等が挙げられる。また、置換基としては、炭素数１以上２０以下の炭化水素基、水酸基、ニトロ基、アミノ基、スルホニル基、シアノ基、シリル基、ホスホン酸基、ジアゾ基、メルカプト基、ホスフィンオキシド基等が挙げられる。Ａｒ１及びＡｒ２を構成する芳香環が、置換基としてホスフィンオキシド基を有する場合は、この部分において希土類イオンに配位してもよい。
前記Ａｒ１及びＡｒ２の好ましい具体例としては、例えば、下記一般式（５）で表される基が挙げられる。【００２９】
【化８】
2019053962.tif 000010
（一般式（５）中、Ｒａ、Ｒｂ、Ｒｃ、Ｒｄ及びＲｅは、それぞれ独立に、水素原子、炭素数１以上２０以下の炭化水素基、水酸基、ニトロ基、アミノ基、スルホニル基、シアノ基、シリル基、ホスホン酸基、ジアゾ基又はメルカプト基を示す。）【００３０】
前記一般式（１）中、Ａｒ３は、前記一般式（２ａ）、（２ｂ）又は（２ｃ）で表される二価の基であり、中でも、発光強度及び耐光性の点から、前記一般式（２ａ）で表される二価の基であることが好ましい。
前記一般式（２ａ）、（２ｂ）及び（２ｃ）中、Ｒ１は、一価の置換基であり、例えば、炭素数１以上２０以下の炭化水素基、水酸基、ニトロ基、アミノ基、スルホニル基、シアノ基、シリル基、ホスホン酸基、ジアゾ基、メルカプト基等が挙げられる。
前記一般式（２ｂ）中、Ｘは、硫黄原子又は酸素原子である。
前記一般式（２ｃ）中、Ｒ２は、水素原子又は炭化水素基であり、当該炭化水素基は、脂肪族炭化水素基及び芳香族炭化水素基のいずれでもよいが、中でも、芳香族炭化水素基であることが好ましく、フェニル基であることがより好ましい。
前記一般式（２ａ）、（２ｂ）及び（２ｃ）中、ｍは、０から、Ｒ１が結合する環における置換可能な部位までの整数であり、中でも、０以上２以下の整数であることが好ましく、０であることがより好ましい。【００３１】
前記一般式（１）中、ｎは１又は２であり、Ａｒ３が前記一般式（２ｃ）で表される二価の基である場合、ｎは１であることが好ましい。【００３２】
前記一般式（１）中、Ｅは、水素原子又は前記一般式（３）で表されるホスフィンオキシド基である。前記一般式（１）中、Ｅが前記一般式（３）で表されるホスフィンオキシド基であると、前記一般式（１）で表される前記ホスフィンオキシド配位子が二座配位子となり、該ホスフィンオキシド配位子が二つの前記希土類イオンに配位して形成された架橋構造を含む希土類錯体を形成することができる。このような希土類錯体は、中でも耐光性、及び耐溶剤性にも優れる点から好ましいものである。
前記一般式（３）中、Ａｒ４及びＡｒ５はそれぞれ独立に、置換基を有していてもよい芳香族基であり、例えば、前記一般式（１）におけるＡｒ１及びＡｒ２と同様のものが挙げられる。また、Ａｒ１及びＡｒ２と同様に、Ａｒ４及びＡｒ５を構成する芳香環が、置換基としてホスフィンオキシド基を有する場合は、この部分において希土類イオンに配位してもよい。更に、Ａｒ１とＡｒ４、及びＡｒ２とＡｒ５は、互いに直接結合していてもよく、また、アルキレン基、アリーレン基、カルボニル基等の二価の有機基からなる連結基を介して結合していてもよい。【００３３】
前記希土類錯体は、安定な錯体構造を取る観点から、前記希土類イオンに配位するその他の配位子をさらに含むことが好ましい。その他の配位子としては、多座配位子が好ましく、中でも、吸光係数が高いため、励起光のエネルギーを配位した希土類イオンへ効率よく供給することができ、発光強度を向上する点から、β−ジケトン配位子が好ましく、アセチルアセトナート又はその誘導体からなる配位子がより好ましい。前記その他の配位子として好ましく用いられるものとしては、例えば、下記一般式（４）で表される配位子が挙げられる。【００３４】
【化９】
2019053962.tif 000011
（一般式（４）中、Ｑ１及びＱ２は、それぞれ独立に、置換基を有していてもよい炭化水素基、又は、置換基を有していてもよい芳香族複素環基であり、Ｚは水素原子又は重水素原子である。）【００３５】
前記一般式（４）中のＱ１及びＱ２としては、中でも、発光強度の点から、置換基を有していてもよい炭化水素基を含むことが好ましい。
前記一般式（４）中のＱ１及びＱ２において、炭化水素基とは、芳香族炭化水素基、脂肪族炭化水素基、及びこれらの組合せが挙げられ、前記脂肪族炭化水素基としては、飽和、若しくは不飽和の、直鎖、分岐、又は環状の脂肪族炭化水素基が挙げられる。
前記芳香族炭化水素基としては、炭素数６以上２２以下の芳香族炭化水素基が挙げられ、炭素数６以上１４以下の芳香族炭化水素基が更に挙げられ、例えば、フェニル基、ナフチル基、ビフェニル基、フェナントリル基、ジベンゾ［ｃ，ｇ］フェナントリル基等が挙げられる。
また、前記脂肪族炭化水素基のうち、飽和の直鎖、分岐、又は環状の脂肪族炭化水素基としては、炭素数１以上２０以下の飽和の直鎖、分岐、又は環状の脂肪族炭化水素基が挙げられ、炭素数１以上１０以下の飽和の直鎖、分岐、又は環状の脂肪族炭化水素基が更に挙げられる。このような飽和の直鎖、分岐、又は環状の脂肪族炭化水素基としては、例えば、メチル基、エチル基、プロピル基、ブチル基、ペンチル基、ヘキシル基、オクチル基、イソプロピル基、ｔｅｒｔ−ブチル基、２−エチルヘキシル基、シクロペンチル基、シクロヘキシル基、シクロオクチル基等のアルキル基やシクロアルキル基が挙げられる。
また、前記脂肪族炭化水素基のうち、不飽和の直鎖、分岐、又は環状の脂肪族炭化水素基としては、炭素数２以上２０以下の不飽和の直鎖、分岐、又は環状の脂肪族炭化水素基が挙げられ、炭素数２以上１０以下の不飽和の直鎖、分岐、又は環状の脂肪族炭化水素基が挙げられる。このような不飽和の直鎖、分岐、又は環状の脂肪族炭化水素基としては、例えば、ビニル基、アリル基、ブテニル基、ペンテニル基、ヘキセニル基、オクテニル基、デセニル基、イソプロぺニル基、イソブテニル基、イソペンテニル基、２−エチルヘキセニル基、シクロペンテニル基、シクロヘキセニシル基、エチニル基、プロピニル基、ブチニル基等のアルケニル基、シクロアルケニル基、及びアルキニル基等が挙げられる。
芳香族炭化水素基及び脂肪族炭化水素基の組合せとしては、ベンジル基、フェネチル基、ナフチルメチル基、ビフェニルメチル基等のアラルキル基が挙げられる。
前記炭化水素基としては、中でも、発光強度の点から、前記脂肪族炭化水素基を含むことが好ましく、直鎖、分岐、又は環状のアルキル基を含むことが更に好ましい。
一方で、前記脂肪族炭化水素基がアルケニル基である場合は、当該アルケニル基を重合させて高分子化した希土類金属錯体を得ることができる。
また、前記脂肪族炭化水素基は、発光強度の点から、炭素数が１０以下であることが好ましく、６以下であることがより好ましい。【００３６】
前記一般式（４）中のＱ１及びＱ２における、芳香族複素環基としては、環形成炭素数２以上２０以下の芳香族複素環基が挙げられ、更に環形成炭素数２以上１０以下の芳香族複素環基が挙げられ、より更に４員環から７員環の芳香族複素環基が挙げられる。このような芳香族複素環基としては、例えば、イミダゾリル基、ピラゾリル基、オキサゾリル基、ピリジル基、ピリミジル基、キノリル基、フリル基、チエニル基等が挙げられる。【００３７】
前記一般式（４）中のＱ１及びＱ２としては、中でも、励起光照射に用いられる紫外線ランプやＬＥＤ光源の波長（例えば、３５０ｎｍ以上４００ｎｍ以下）に対する感度が高くなる点から、置換基を有していてもよい芳香族炭化水素基、及び置換基を有していてもよい芳香族複素環基からなる群から選択する少なくとも１種を含むことが好ましい。印刷物のインキ層中に含まれる希土類錯体は、インキ層中に比較的低い濃度で含まれる傾向となるため、実使用上、励起光に対する感度は高い方が好ましい。【００３８】
前記炭化水素基、及び前記芳香族複素環基は、必要に応じて重水素原子、ハロゲン原子（Ｆ、Ｃｌ、Ｂｒ及びＩ）、水酸基、ニトロ基、アミノ基、スルホニル基、シアノ基、シリル基、ホスホン酸基、ジアゾ基及びメルカプト基などの置換基を有していてもよい。また、前記炭化水素基、及び前記芳香族複素環基は、炭素数１〜１０のアルコキシ基、炭素数１〜１０のアルコキシカルボニル基、炭素数１〜１０のアルキルカルボニル基、アルキルカルボニルオキシ基などの置換基を有していてもよい。
更に、前記芳香族炭化水素基、及び前記芳香族複素環基は、炭素数１〜１０のアルキル基、炭素数１〜１０のハロゲン化アルキル基で置換されていても良い。【００３９】
前記一般式（４）中のＱ１及びＱ２における前記炭化水素基及び前記芳香族複素環基としては、中でも、置換基として、ハロゲン原子を有し、Ｃ−Ｘ（Ｘはハロゲン原子：Ｆ、Ｃｌ、Ｂｒ又はＩ）結合を有する場合には、低振動の骨格になることから、当該構造を含むと、希土類金属が受け取ったエネルギーを振動失活させないように機能し、発光効率を向上し、発光強度を向上する点から好ましく、また、結晶性が良好になる点からも好ましい。【００４０】
Ｑ１及びＱ２としては、それぞれ独立に、中でも、炭素数１以上２０以下の脂肪族炭化水素基、炭素数１以上２０以下のパーハロゲン化脂肪族炭化水素基、炭素数６以上２２以下の芳香族炭化水素基、炭素数６以上２２以下のパーハロゲン化芳香族炭化水素基、環形成炭素数２以上１０以下の芳香族複素環基、及び、環形成炭素数２以上１０以下のパーハロゲン化芳香族複素環基からなる群から選択される１種以上であることが好ましく、炭素数３以上６以下の脂肪族炭化水素基、炭素数１以上２０以下のパーハロゲン化脂肪族炭化水素基、炭素数６以上２２以下の芳香族炭化水素基、及び環形成炭素数２以上１０以下の芳香族複素環基からなる群から選択される１種以上であることが好ましい。【００４１】
前記一般式（４）中のＺは、水素原子Ｈであっても重水素原子Ｄであってもよいが、水素原子Ｈであることが好ましい。ＺがＨである一般式（１）の希土類錯体に、重水素化剤を作用させて、重水素置換反応することにより、一般式（１）の希土類錯体の重水素化錯体（Ｚが重水素原子Ｄである錯体）を得られる。
そのような重水素化剤は、例えば、重水素を含むプロトン性化合物、具体的には、重水；重水素化メタノール及び重水素化エタノールなどの重水素化アルコール；重塩化水素；及び重水素化アルカリなどを含む。重水素置換反応を促進するために、トリメチルアミン及びトリエチルアミンなどの塩基剤及び添加剤を加えてもよい。【００４２】
β−ジケトン配位子としては、例えば、ヘキサフルオロアセチルアセトン、ジベンゾイルメタン、２，２，６，６−テトラメチル−３，５−ヘプタンジオン、４，４，４−トリフルオロ−１−（２−チエニル）−１，３−ブタンジオン、４，４，４−トリフルオロ−１−（２−フラニル）−１，３−ブタンジオン、４，４，４−トリフルオロ−１−（３−ピリジル）−１，３−ブタンジオン、４，４，４−トリフルオロ−１−フェニル−１，３−ブタンジオン、４，４，４−トリフルオロ−１−｛５−（２−メチルチエニル）｝−１，３−ブタンジオン、４，４，４−トリフルオロ−１−（２−ナフチル）−１，３−ブタンジオン、及び２，２−ジメチル−６，６，７，７，８，８，８−ヘプタフルオロ−３，５−オクタンジオン等のβ−ジケトンから誘導される配位子等が挙げられる。【００４３】
前記希土類錯体は、１つの希土類イオンにそれぞれ１つの部位で配位している２つのホスフィンオキシド配位子と、当該希土類イオンにそれぞれ２つの部位で配位している２つ以上の上記一般式（４）で表される配位子とにより、７配位以上の配位数の配位構造を形成していることが好ましい。【００４４】
前記希土類錯体は、中でも、互いに異なる構造を有する２種以上の、前記一般式（４）で表される配位子を含むことが、発光強度、励起光に対する感度、及び耐光性など、必要な性能のバランスが良好になる点から好ましい。
互いに異なる構造を有する２種以上の前記一般式（４）で表される配位子としては、例えば、少なくとも１種として、Ｑ１及びＱ２のいずれか一方に、置換基を有していてもよい脂肪族炭化水素基を含む配位子と、当該配位子とは異なる他の少なくとも１種として、Ｑ１及びＱ２のいずれか一方に、置換基を有していてもよい芳香族炭化水素基又は芳香族複素環基を含む配位子とを含む場合が挙げられる。【００４５】
前記希土類錯体は、中でも、互いに異なる構造を有する２種以上の前記一般式（４）で表される配位子として、下記一般式（４−１）で表される配位子と、下記一般式（４−２）で表される配位子とを含むことが、発光強度、励起光に対する感度、及び耐光性のバランスの点から更に好ましい。【００４６】
【化１０】
2019053962.tif 000012
（一般式（４−１）及び（４−２）中、Ｑ１１及びＱ１２は、それぞれ独立に、置換基を有していてもよい脂肪族炭化水素基であり、Ｑ２１は、置換基を有していてもよい脂肪族炭化水素基であり、Ｑ２２は、置換基を有していてもよい芳香族炭化水素基又は芳香族複素環基であり、Ｚは水素原子又は重水素原子である。）【００４７】
一般式（４−１）及び（４−２）中、Ｑ１１、Ｑ１２、Ｑ２１、及びＱ２２における、置換基を有していてもよい脂肪族炭化水素基、置換基を有していてもよい芳香族炭化水素基又は芳香族複素環基は、それぞれ、前記一般式（４）のＱ１及びＱ２における置換基を有していてもよい脂肪族炭化水素基、置換基を有していてもよい芳香族炭化水素基又は芳香族複素環基と同様であって良い。一般式（４−１）及び（４−２）中のＺも、一般式（４）のＺと同様であって良い。【００４８】
一般式（４−１）及び（４−２）中、Ｑ１１、Ｑ１２、及びＱ２１における、置換基を有していてもよい脂肪族炭化水素基としては、中でも、炭素数１以上２０以下の脂肪族炭化水素基、炭素数１以上２０以下のパーハロゲン化脂肪族炭化水素基からなる群から選択される１種以上であることが好ましく、炭素数３以上６以下の脂肪族炭化水素基、炭素数１以上１０以下のパーハロゲン化脂肪族炭化水素基からなる群から選択される１種以上であることがより好ましく、炭素数１以上６以下のパーハロゲン化脂肪族炭化水素基からなる群から選択される１種以上であることがより更に好ましく、炭素数１以上３以下のパーフルオロ脂肪族炭化水素基からなる群から選択される１種以上であることがより更に好ましく、トリフルオロメチル基が特に好ましい。
置換基を有していてもよい脂肪族炭化水素基を含むと、低振動の骨格になることから、当該構造を含むと、希土類金属が受け取ったエネルギーを振動失活させないように機能し、発光効率および発光強度を向上することができ、また耐光性の点からも好ましい。【００４９】
一般式（４−２）中、Ｑ２２は、置換基を有していてもよい芳香族炭化水素基又は芳香族複素環基としては、中でも、炭素数６以上２２以下の芳香族炭化水素基、炭素数６以上２２以下のパーハロゲン化芳香族炭化水素基、環形成炭素数２以上１０以下の芳香族複素環基、及び、環形成炭素数２以上１０以下のパーハロゲン化芳香族複素環基からなる群から選択される１種以上であることが好ましく、炭素数６以上２２以下の芳香族炭化水素基、及び環形成炭素数２以上１０以下の芳香族複素環基からなる群から選択される１種以上であることがより好ましく、炭素数６以上２２以下の芳香族炭化水素基であることがより更に好ましい。
置換基を有していてもよい芳香族炭化水素基又は芳香族複素環基を含むと、励起光に用いられる紫外線ランプやＬＥＤ光源の波長（３５０以上４００ｎｍ以下）に対する感度を向上することができる。前記希土類錯体は、発光スペクトルにおける最大発光波長を検出波長とし、励起光の波長を走査して発光強度を測定した励起スペクトルにおいて、３５０ｎｍ以上４００ｎｍ以下の範囲に最大値を有するように配位子を調整することが好ましい。【００５０】
前記一般式（４−１）で表される配位子と、前記一般式（４−２）で表される配位子とを含む場合の含有割合としては、使用される配位子と目的の物性に合わせて適宜選択されれば良く、特に限定されない。例えば、発光強度、励起光に対する感度、及び耐光性のバランスの点から、前記一般式（４−１）で表される配位子と前記一般式（４−２）で表される配位子の合計１００モルに対して、前記一般式（４−２）で表される配位子が１０モル以上９９モル以下含まれることが好ましく、４０モル以上９５モル以下含まれることがより好ましい。【００５１】
また、前記希土類錯体は、単核希土類錯体であっても良いし、希土類錯体ポリマー（複核希土類錯体）であってもよく、中でも、希土類錯体ポリマーが、発光強度の点から好ましい。
前記希土類錯体ポリマーとしては、例えば、前記希土類イオンに配位する前記一般式（１）で表される前記ホスフィンオキシド配位子が二座配位子であり、該ホスフィンオキシド配位子が二つの前記希土類イオンに配位して形成された架橋構造を含む、希土類錯体が挙げられる。当該二座ホスフィンオキシド配位子を含む希土類錯体ポリマーは、中でも耐光性に優れ、且つ耐溶剤性にも優れる点から好ましい。
従来の発光強度の高い希土類錯体は溶剤に溶けやすいため、インキ組成物や印刷物にしたときの耐溶剤性が悪く、医療現場のようなアルコールや有機溶剤を使用する現場において使用される医療用管理ラベル等へのセキュリティ性付与には不向きであるという課題があった。更に、セキュリティ印刷物は、溶剤を用いた改ざんを防止することが求められており、改ざん防止の観点からも従来の希土類錯体は適していないという課題があった。それに対して、当該二座ホスフィンオキシド配位子を含む希土類錯体ポリマーは、メタノール、エタノールなどのアルコール類や、アセトン、酢酸エチル、ヘキサン、ジクロロメタンなどの有機溶媒に不溶であるため、当該二座ホスフィンオキシド配位子を含む希土類錯体ポリマーを含むインキ組成物は、印刷物にしたときの耐溶剤性が高く、有機溶剤を用いる現場で使用されるセキュリティ性付与においても利用可能であり、更に、溶剤を用いた改ざんを防止できる。
好ましい前記希土類錯体ポリマーとしては、例えば、下記一般式（６）で表される繰り返し単位を有する希土類錯体が挙げられる。【００５２】
【化１１】
2019053962.tif 000013
（一般式（６）中、Ｌｎ３＋は三価の希土類イオンを表し、Ａｒ１、Ａｒ２及びＡｒ３は前記一般式（１）と同様であり、Ａｒ４及びＡｒ５は前記一般式（３）と同様であり、Ｑ１、Ｑ２及びＺは前記一般式（４）と同様である。）【００５３】
前記単核希土類錯体としては、例えば、下記一般式（７）で表される単核希土類錯体が挙げられる。【００５４】
【化１２】
2019053962.tif 000014
（一般式（７）中、Ｌｎ３＋は三価の希土類イオンを表し、Ａｒ１、Ａｒ２及びＡｒ３は前記一般式（１）と同様であり、Ｑ１、Ｑ２及びＺは前記一般式（４）と同様である。ｎ１は１以上５以下の整数であり、ｎ２は１以上４以下の整数である。）【００５５】
前記一般式（７）において、発光強度が向上する点から、ｎ１は１又は２であることが好ましく、ｎ２は２、３又は４であることが好ましく、ｎ１が２であり且つｎ２が３であることが中でも好ましい。【００５６】
前記希土類錯体は、例えば、希土類イオンの原料である希土類金属化合物と配位子となるべき化合物とを、必要に応じて触媒の存在下で、これらを溶解または分散できる溶媒中にて攪拌する方法によって合成することができる。溶媒としては、希土類金属化合物及び配位子となるべき化合物に対してそれぞれ好適なものを混合して用いてもよく、例えば、ジクロロメタン／メタノールの混合溶媒を適用することができる。触媒としては、例えば、必要に応じてトリメチルアミンや水酸化リチウム等を添加することができる。【００５７】
前記希土類錯体は、蛍光体としての特性を有しており、発光強度が最大となる波長（λ１）は特に限定はされないが、通常、３００ｎｍ以上１６００ｍ以下である。
本開示のインキ組成物は、前記希土類錯体として、少なくとも発光強度が最大となる波長（λ１）が、６００ｎｍ以上６５０ｎｍ以下となる、赤色希土類錯体を含むことが、優れた輝度と色純度を確保でき、視認性が高まる点から好ましい。【００５８】
また、前記希土類錯体は、発光スペクトルにおける最大発光波長を検出波長とし、励起光の波長を走査して発光強度を測定した励起スペクトルにおいて、３５０ｎｍ以上４００ｎｍ以下の範囲に最大値を有することが、一般的に入手しやすい紫外線光源を真贋判定器具として使用した際に視認性に優れる点から好ましい。【００５９】
インキ組成物において、前記希土類錯体は、１種単独で用いても良いし、２種以上混合して用いても良い。前記希土類錯体が２種以上混合して用いられる場合、前記希土類錯体の発光強度が最大となる波長（λ１）は、前記希土類錯体の混合物の発光強度が最大となる波長をいう。【００６０】
＜発光材料＞
本開示のインキ組成物が含有する発光材料は、前記希土類錯体とは異なる発光材料であり、前記希土類錯体の発光強度が最大となる波長（λ１）と、前記発光材料の発光強度が最大となる波長（λ２）との差の絶対値が５０ｎｍ以上である。【００６１】
前記発光材料は、本開示のインキ組成物が所望の発光色となるように、公知の発光材料を適宜選択して用いることができ、特に限定はされない。
中でも、所望の発光色が得られやすい点から、前記発光材料の発光強度が最大となる波長（λ２）は、前記希土類錯体の発光強度が最大となる波長（λ１）との差の絶対値が、５０ｎｍ以上３００ｎｍ以下であることが好ましく、５０ｎｍ以上２００ｎｍ以下であることがより好ましい。
なお、前記発光材料が２種以上混合して用いられる場合、前記発光材料の発光強度が最大となる波長（λ２）は、前記発光材料の混合物の発光強度が最大となる波長をいう。従って、発光材料の中には、色調整などの点から、前記希土類錯体の発光強度が最大となる波長（λ１）と、発光強度が最大となる波長との差の絶対値が５０ｎｍ未満である発光材料が含まれていても良い。
前記希土類錯体の発光強度が最大となる波長（λ１）と、前記発光材料の発光強度が最大となる波長（λ２）はそれぞれ、前記希土類錯体、発光材料又は発光材料の混合物そのもの（固体）に対して、分光蛍光光度計（例えば、ＲＦ−６０００（島津製作所製））を用い、波長３６５ｎｍで励起して測定された発光スペクトルを用いて求めることができる。【００６２】
前記発光材料としては、例えば、紫外線照射により発光する蛍光発光材料が挙げられ、中でも、耐光性の点から、無機蛍光発光材料が好ましい。
前記蛍光発光材料としては、例えば、公知の蛍光染料、無機又は有機の蛍光顔料が挙げられる。蛍光染料としては、例えば、フルオレセイン系、クマリン系、オキサゾール系、ピラゾリン系、スピロピラン系、ピレンスルホン酸系、ベンゾイミダゾール系、ジアミノスチルベン系等の染料が挙げられる。有機蛍光顔料としては、例えば、ポリ塩化ビニル樹脂、アルキド樹脂、ポリ（メタ）アクリル酸エステル樹脂、ユリア樹脂、メラミン樹脂等の樹脂にフルオレセイン、エオシン、ローダミン６Ｇ、ローダミンＢ、ベーシックイエローＨＧ等の染料を均一に溶解して粉砕したもの等が挙げられる。無機蛍光顔料としては、例えば、銅，銀，マンガン、アルミニウム等をドープした硫化亜鉛、マンガン等をドープしたケイ酸亜鉛、銀、銅等をドープした硫化亜鉛、カドミウム、ビスマス等をドープした硫化カルシウム、サマリウム、セリウム等をドープした硫化ストロンチウム、鉛等をドープしたタングステン酸カルシウム、ユーロピウムをドープしたＳｒ５（ＰＯ４）３Ｃｌ、マンガンをドープしたＺｎ２ＧｅＯ２、ユーロピウム等をドープしたＹ２Ｏ２Ｓ、ユーロピウム等をドープしたＹ２Ｏ３、ユーロピウム等をドープしたＣａＭｇＳｉ２Ｏ６、ユーロピウム等をドープしたＹ（Ｐ，Ｖ）Ｏ４、ユーロピウム、マンガン等をドープしたＢａＭｇＡｌ１０Ｏ１７、ユーロピウム、マンガンをドープしたＢａＭｇ２Ａｌ１６Ｏ２３、テルビウム、セリウム等をドープしたＬａＰＯ４、酸素欠陥を有するＺｎＯ等が挙げられる。
また、前記発光材料としては、市販品を用いることができる。前記発光材料として用いられる好ましい市販品としては、例えば、ネモト・ルミマテリアル製の蓄光顔料、特殊発光体等が挙げられる。
前記発光材料としては、中でも、発光特性、耐光性、入手のしやすさの点から、ユーロピウムをドープしたＢａＭｇＡｌ１０Ｏ１７、ユーロピウムとマンガンとをドープしたＢａＭｇＡｌ１０Ｏ１７、ユーロピウムをドープしたＢａＭｇ２Ａｌ１６Ｏ２３、ユーロピウムとマンガンとをドープしたＢａＭｇ２Ａｌ１６Ｏ２３、ユーロピウムをドープしたＹ（Ｐ，Ｖ）Ｏ４、ユーロピウムをドープしたＹ２Ｏ２Ｓ、酸素欠陥を有するＺｎＯが好ましく、ユーロピウムをドープしたＢａＭｇＡｌ１０Ｏ１７、ユーロピウムとマンガンとをドープしたＢａＭｇＡｌ１０Ｏ１７、又は酸素欠陥を有するＺｎＯがより好ましい。
なお、前記発光材料としては、紫外線照射により蛍光発光する材料に限らず、赤外線照射により発光する材料などを用いることも可能である。【００６３】
前記発光材料としても、発光スペクトルにおける最大発光波長を検出波長とし、励起光の波長を走査して発光強度を測定した励起スペクトルにおいて、３５０ｎｍ以上４００ｎｍ以下の範囲に最大値を有することが、一般的に入手しやすい紫外線光源を真贋判定器具として使用した際に視認性に優れる点から好ましい。【００６４】
＜その他の成分＞
本開示のインキ組成物は、本開示の効果を損なわない範囲で、印刷方式に応じたインキ特性を有するように、必要に応じて更に、ビヒクル、各種添加剤等のその他の成分を含有していてもよい。
前記添加剤としては、印刷に使用されている既知の補助剤、例えば、分散剤、架橋剤、乾燥促進剤、重合禁止剤、ワックス、体質顔料、着色剤、乾燥抑制剤、酸化防止剤、整面助剤、裏移り防止剤、消泡剤、又は界面活性剤等が挙げられる。【００６５】
（ビヒクル）
ビヒクルは、前記希土類錯体を分散させ、塗布乃至印刷した場合に塗膜形成能力をもつ媒体である。本開示に用いられるビヒクルは、インキに使用されている既知のビヒクル成分、例えば、樹脂、溶剤、光硬化性成分等を含んでよい。【００６６】
ビヒクルに含まれる樹脂としては、既知の樹脂を適宜選択して用いることができる。例えば、印刷に使用されている既知の樹脂を使用してよく、油性インキに含まれる樹脂、又はＵＶインキに含まれる樹脂を使用してよい。
樹脂は、天然樹脂又は合成樹脂でよく、かつホモポリマー又はコポリマーでよい。油性インキの粘性を確保するためには、樹脂が固形であることが好ましい。天然樹脂としては、例えば、松脂、琥珀、シェラック、ギルソナイト等が挙げられる。
合成樹脂としては、例えば、ロジン、フェノール樹脂、変性アルキド樹脂、ポリエステル樹脂、石油樹脂、ロジン変性マレイン酸樹脂等のマレイン酸樹脂、環化ゴム、アクリル樹脂、１液型ウレタン樹脂、２液型ウレタン樹脂、及びその他の合成樹脂が挙げられる。
また、水性インキとする場合には、例えば、水溶性樹脂、コロイダルディスパージョン樹脂、エマルジョン樹脂等を含んでよい。
上記で列挙した樹脂は、それぞれ単独で又は２種以上を組み合わせて使用されることができる。【００６７】
ビヒクルに含まれる溶剤としては、既知の溶剤を適宜選択して用いることができる。
溶剤としては、有機溶剤、乾性油、半乾性油、鉱物油、水等が挙げられる。【００６８】
ビヒクルに含まれる光硬化性成分としては、既知の光硬化性成分を適宜選択して用いることができる。光硬化性成分は、モノマー、オリゴマー、光重合開始剤等を含む。
モノマーとしては、従来から光重合に使用されていたエチレン性不飽和結合を有する化合物が挙げられる。また、オリゴマーは、エチレン性不飽和結合を有する化合物を、オリゴマー化することにより得られる。
エチレン性不飽和結合を有する化合物としては、例えば、（メタ）アクリル酸系化合物；マレイン酸系化合物；ウレタン系、エポキシ系、ポリエステル系、ポリオール系、植物油系化合物等で変性したエチレン性不飽和二重結合を有する化合物等が挙げられる。
光重合開始剤は、例えば紫外線照射によって活性酸素等のラジカルを発生する化合物である。光重合開始剤としては、印刷に使用されている既知の光重合開始剤を適宜選択して含有させればよい。【００６９】
＜インキ組成物における各成分の配合割合＞
本開示のインキ組成物は、インキ組成物の固形分全量に対する前記希土類錯体及び前記発光材料の合計の含有割合が、発光強度の点から、１質量％以上であることが好ましく、３質量％以上であることがより好ましく、５質量％以上であることがより更に好ましい。一方でインク層を形成し易い点から前記その他の成分を含有する場合は、前記希土類錯体及び前記発光材料の合計の含有割合は、６０質量％以下であることが好ましく、５０質量％以下であることがより好ましく、４０質量％以下であることがより更に好ましい。なお、本開示において固形分とは、溶剤以外の成分をいう。
また、本開示のインキ組成物が含有する前記希土類錯体及び前記発光材料の合計１００質量部に対する前記希土類錯体の割合は、所望の色になるように適宜調整されれば良いが、発光強度の点から、１質量部以上であることが好ましく、５質量部以上であることがより好ましく、一方で、色調整の点から９５質量部以下であることが好ましい。
本開示のインキ組成物が前記その他の成分を含有する場合は、インキ組成物の固形分全量に対する前記その他の成分に由来する固形分の割合が、発光強度の点から、９９質量％以下であることが好ましく、９７質量％以下であることがより好ましく、９５質量％以下であることがより更に好ましい。
また、本開示のインキ組成物が溶剤を含有する場合、溶剤を含むインキ組成物全量に対する固形分の割合は、印刷方法に応じて適宜調節され、特に限定はされないが、印刷適性の点から、５質量％以上８０質量％以下であることが好ましく、１０質量％以上６０質量％以下であることがより好ましい。【００７０】
＜インキ組成物の特性＞
従来のインキ組成物では、高い発光強度を有しながら、所望の発光色に制御することが困難であり、特に、発光強度に優れた白色の発光色を得ることが困難である。
それに対し、本開示のインキ組成物では、高い発光強度を有しながら所望の発光色に制御することができるため、発光強度に優れ、発光色が白色のインキ組成物とすることができる。【００７１】
本開示のインキ組成物は、当該インキ組成物の固形分（塗膜）について、発光スペクトルにおける最大発光波長を検出波長とし、励起光の波長を走査して発光強度を測定した励起スペクトルにおいて、３５０ｎｍ以上４００ｎｍ以下の範囲に最大値を有することが、一般的に入手しやすい紫外線光源を真贋判定器具として使用した際に視認性に優れる点から好ましい。【００７２】
＜インキ組成物の製造方法＞
本開示のインキ組成物の製造方法としては、前述した本開示のインキ組成物が得られる方法であれば特に限定はされず、例えば、前記希土類錯体と、前記発光材料と、必要に応じて用いられる前記その他の成分とを、公知の混合手段を用いて混合する方法が挙げられる。
各成分の混合及び分散は、例えば一軸ミキサー及び二軸ミキサー等のミキサーや、例えば３本ローラーミル、ビーズミル、ボールミル、サンドグラインダー及びアトライター等の練肉機（ｉｎｋ  ｍｉｌｌ）により行なうことができる。【００７３】
＜インキ組成物の用途＞
本開示のインキ組成物は、特に限定はされないが、可視光では目視不可能で、可視光以外の励起光の照射により蛍光を発するため、当該発光の特殊性から、真贋判定用途、偽造防止用途、各種セキュリティ用途に好適に用いられる。【００７４】
２．印刷物
本開示の印刷物は、前記本開示のインキ組成物の固化物を含有するインキ層を有する、印刷物である。
図１は、本開示に係る印刷物の一例を示す概略断面図である。印刷物１は、基材１０の一方の面にインキ層１１を有している。インキ層１１は、前記本開示の１実施形態のインキ組成物の固化物を含有する層であり、前記本開示の１実施形態のインキ組成物を用いて形成されている。
本開示の印刷物は、インキ層が含有する前記本開示のインキ組成物の固化物が、発光強度に優れた所望の発光色を実現し、耐光性に優れるため、当該インキ層は、発光強度に優れた所望の発光色を示すことができ、優れた耐光性を有する。そのため、本開示の印刷物は、偽造防止性の高い発光色や発光パターンによって意匠性を付加可能であり、高い偽造防止性や高い意匠性を有する実用的な印刷物を提供可能である。【００７５】
本開示に係る印刷物１は、単数又は複数のインキ層１１を有していてよい。基材１０上に複数のインキ層１１が設けられている場合には、各インキ層を形成するインキ組成物の組成等は、同じであっても異なっていてもよい。インキ層１１としては、任意のパターンを有することができる。【００７６】
また、本開示の印刷物は、少なくともインキ層を有し、本開示の効果を損なわない範囲において、必要に応じて更に、前記インキ層を支持するための基材、及びその他の層を有していてもよい。【００７７】
＜インキ層＞
本開示の印刷物が有するインキ層は、前記本開示のインキ組成物の固化物を含有するインキ層であり、すなわち、前記本開示のインキ組成物を用いて形成されたインキ層である。
前記本開示のインキ組成物については、前述した通りなので、ここでの説明を省略する。
本開示において、固化物とは、化学反応を経て又は経ないで固化した物をいう。前記固化物としては、例えば、硬化反応により硬化した硬化物、乾燥により固化した物、熱可塑性樹脂の冷却により固化した物等が挙げられる。【００７８】
前記インキ層は、例えば、支持体となる基材上に、前記本開示のインキ組成物を塗布し、固化することにより形成することができる。
前記塗布の方法としては、公知の塗布方法を用いることができ、特に限定はされないが、例えば、凹版印刷、凸版印刷、オフセット印刷、スクリーン印刷、グラビア印刷、フレキソ印刷、インキジェット印刷、スプレー印刷、バーコート法、ロールコート法、スピンコート法、スリットコート法、ダイコート法、ディップコート法等が挙げられる。【００７９】
前記インキ組成物を固化する方法は、前記インキ組成物が含有する成分に応じて適宜選択され、特に限定はされないが、例えば、前記インキ組成物が溶剤を含有する場合は、乾燥により当該溶剤を除去する方法、前記インキ組成物が光硬化性樹脂を含有する場合は、光照射により当該光硬化性樹脂を硬化させる方法、前記インキ組成物が熱硬化性樹脂を含有する場合は、加熱により当該熱硬化性樹脂を硬化させる方法、前記インキ組成物が熱可塑性樹脂を含有する場合は、溶融樹脂を冷却により固化させる方法、及びこれらの方法を組み合わせた方法等が挙げられる。
前記インキ層は、基材の片面又は両面の全体に形成されたものであってもよいし、パターン状に形成されたものであってもよい。【００８０】
インキ層が、前記本開示のインキ組成物の固化物を含有することは、インキ層から材料を採取し分析することで確認することができる。分析方法としては、例えば、ＥＳＩ−Ｍａｓｓ等の質量分析、ＮＭＲ、ＩＲ、ＩＣＰ発光分析、原子吸光分析、蛍光Ｘ線分析、Ｘ線吸収微細構造解析（ＸＡＦＳ）、およびこれらの組み合わせた方法を適用することができる。希土類金属の分析は、例えば島津製作所製、マルチ型ＩＣＰ発光分析装置  ＩＣＰＥ−９０００を用いて行うことができる。【００８１】
＜基材＞
前記基材としては、例えば、上質紙、アート紙、コート紙、キャストコート紙、合成樹脂又はエマルジョン含浸紙、合成ゴムラテックス含浸紙、合成樹脂内添紙、セルロース繊維紙等の紙類、ポリオレフィン（ポリエチレン、ポリプロピレンなど）、ポリスチレン、ポリカーボネート、ポリエチレンテレフタレート、ポリ塩化ビニル、ポリメタクリレート等の各種合成樹脂のプラスチックシート、また、これらの合成樹脂に白色顔料や充填剤を加えて成膜した白色不透明フィルム、あるいは基材内部に微細空隙（ミクロボイド）を有するフィルム（いわゆる合成紙）等が挙げられる。前記基材は、必ずしもフィルム乃至シート状でなくてもよく、立体的な形状を持つ樹脂成形体等であってもよい。【００８２】
＜印刷物の用途＞
本開示の印刷物の用途は、特に限定はされないが、前記インキ層が蛍光体としての特性を有していることから、偽造防止印刷物として好適に用いることができる。偽造防止印刷物としては、例えば、手形、小切手、株券、社債券、各種証券等の有価証券、銀行券、商品券、交通機関の乗車券、有料施設やイベントの入場券、宝くじ、公営競技の投票券の当たり券、印紙類、クレジットカード等のカード、パスポート、身分証明書、各種商業印刷物、ポスター等が挙げられる。
【実施例】
【００８３】
下記ＩＲ測定は、日本光学社製、ＦＴ／ＩＲ−３５０を用いて行った。
下記１Ｈ−ＮＭＲ測定は、日本電子社製、ＥＳＣ４００（４００ＭＨｚ）を用いて行い、テトラメチルシラン（ＴＭＳ）を内部標準として化学シフトを決定した。
下記ＥＳＩ−Ｍａｓｓ測定は、サーモフィッシャーサイエンティフィック社製、Ｔｈｅｒｍｏ   Ｓｃｉｅｎｔｉｃ  Ｅｘａｃｔｉｖｅを用いて行った。
下記元素分析において、有機微量元素分析は、エグゼター・アナリティカル社製、ＣＥ４４０を用いて行った。【００８４】
（合成例１：１，４−ビス（ジフェニルホスホリル）ビフェニルの合成）
１００ｍＬの三口フラスコをフレームドライして、内部をアルゴンガスで置換した。この三口フラスコに、１．９ｇ（６．０ｍｍｏｌ）の４，４’−ジブロモビフェニル及び３０ｍＬのテトラヒドロフラン（ＴＨＦ）を入れ、液体窒素／エタノールで約−８０℃に冷却した。この溶液に、９．３ｍＬ（１５ｍｍｏｌ）の１．６Ｍのｎ−ブチルリチウムヘキサン溶液をシリンジでゆっくり添加した。この添加は、約１５分かけて行い、この間、黄色の析出物が生成した。この溶液を−１０℃で３時間攪拌した。次に、溶液を再び−８０℃に冷却した後、２．７ｍＬ（１５ｍｍｏｌ）のジクロロフェニルホスファイドを滴下し、１４時間攪拌させながら徐々に室温に戻した。その後、反応を止め、酢酸エチルで抽出を行った。得られた溶液を飽和食塩水で３回洗浄し、無水硫酸マグネシウムで乾燥し、エバポレータで溶媒を留去した。得られた粗生成物を、アセトン及びエタノールで複数回洗浄することにより精製し、白色の粉末を得た。
次に、上記で得られた白色の粉末及び約４０ｍＬのジクロロメタンをフラスコに入れ、この溶液を０℃に冷却し、そこに３０％の過酸化水素水（約５ｍＬ）を加えた。この混合物を、２時間攪拌した。生成物をジクロロメタンで抽出した後、抽出液を飽和食塩水で３回洗浄し、無水硫酸マグネシウムで乾燥した。その後、エバポレータで溶媒を留去して、白色の粉末を得た。この白色の粉末をジクロロメタンで再結晶して、１，４−ビス（ジフェニルホスホリル）ビフェニルの白色の結晶を得た。
白色の結晶の分析結果は以下の通りであった。
ＩＲ（ＡＴＲ）：１１１９（ｓｔ、Ｐ＝Ｏ）ｃｍ−１．
１Ｈ−ＮＭＲ（４００ＭＨｚ，ＣＤＣｌ３，２５℃）δ７．６５−７．８０（ｍ、１６Ｈ；Ｐ−Ｃ６Ｈ５，Ｃ６Ｈ４），７．４３−７．６０（ｍ、１２Ｈ；Ｐ−Ｃ６Ｈ５，Ｃ６Ｈ４）ｐｐｍ．
ＥＳＩ−Ｍａｓｓ（ｍ／ｚ）＝５５５．２［Ｍ＋Ｈ］＋．
元素分析：（Ｃ３６Ｈ２８Ｏ２Ｐ２の計算値）：Ｃ，７７．９７；Ｈ，５．０９％、（実測値）：Ｃ，７７．４９；Ｈ，５．２０％【００８５】
（合成例２：赤色希土類錯体１の合成）
Ｅｕ（ＩＩＩ）イオンの原料である酢酸ユーロピウムと、１，１，１，５，５，５−ヘキサフルオロ−２，４−ペンタンジオンとを混合して、トリス（ヘキサフルオロアセチルアセトナト（ｈｆａ））ユーロピウム（ＩＩＩ）２水和物を合成した。
次いで、このトリス（ヘキサフルオロアセチルアセトナト）ユーロピウム（ＩＩＩ）２水和物１当量と、前記合成例１で得た１，４−ビス（ジフェニルホスホリル）ビフェニル（ｄｐｂｐ）１当量とを、メタノール（２０ｍＬ）に溶解した。この溶液を８時間攪拌しながら還流した。その後、反応溶液中に析出した白色紛体をろ別し、メタノールで複数回洗浄した後、減圧乾燥することで、下記化学式（Ａ）で表される赤色希土類錯体１[Ｅｕ（ｈｆａ）３（ｄｐｂｐ）]ｎを得た。【００８６】
【化１３】
2019053962.tif 000015
【００８７】
得られた赤色希土類錯体１の分析結果は以下の通りであった。
ＩＲ（ＡＴＲ）：１６５２（ｓｔ，Ｃ＝Ｏ）、１２５０（ｓｔ，Ｃ−Ｆ）、１１２２（ｓｔ，Ｐ＝Ｏ）ｃｍ−１
ＥＳＩ−Ｍａｓｓ（ｍ／ｚ）＝  １６７５．２  [Ｅｕ（ｈｆａ）２（ｄｐｂｐ）２］＋、１９０５．２  [［Ｅｕ（ｈｆａ）３（ｄｐｂｐ）２］＋  Ｎａ  ］＋
元素分析：（［Ｃ５１Ｈ３１ＥｕＦ１８Ｏ８Ｐ２］ｎの計算値）、Ｃ，４６．１４；Ｈ，２．３５％、（実測値）、Ｃ，４６．１０；Ｈ，２．１７％【００８８】
また、赤色希土類錯体１の発光スペクトルを、分光蛍光光度計ＲＦ−６０００（島津製作所製）を用い、波長３６５ｎｍで励起して測定したところ、発光強度が最大となる波長は、６１３ｎｍであった。【００８９】
（合成例３：赤色希土類錯体２の合成）
前記合成例２と同様の方法により合成したトリス（ヘキサフルオロアセチルアセトナト）ユーロピウム（ＩＩＩ）、及び、トリフェニルホスフィンオキサイド（ＴＰＰＯ）を含むメタノール溶液を準備し、この溶液を還流しながら１２時間攪拌した。その後、メタノールを減圧留去により取り除き、白色粉体を得た。この粉体をトルエンで洗浄し、未反応のトリス（ヘキサフルオロアセチルアセトナト）ユーロピウム（ＩＩＩ）を吸引ろ過により取り除いた後、トルエンを減圧留去した。得られた生成物をヘキサンで洗浄し、粉体を得た後、さらにトルエン、ヘキサンの混合溶媒により再結晶を行うことにより精製して、下記化学式（Ｂ）で表される赤色希土類錯体２[Ｅｕ（ｈｆａ）3（ＴＰＰＯ）2]を得た。【００９０】
【化１４】
2019053962.tif 000016
【００９１】
得られた赤色希土類錯体２の分析結果は以下の通りであった。
ＩＲ（ｃｍ−１）：１６５２（Ｃ＝Ｏ），１２５１（Ｃ−Ｆ），１１２１（Ｐ＝Ｏ）、
ＥＳＩ−Ｍａｓｓ（ｍ／ｚ）＝１１２３．１[Ｅｕ（ｈｆａ）2（ＴＰＰＯ）2]＋、１３５３．１[[Ｅｕ（ｈｆａ）3（ＴＰＰＯ）2]＋Ｎａ]＋
元素分析：（［Ｃ５１Ｈ３３ＥｕＦ１８Ｏ８Ｐ２の計算値）：Ｃ，４６．０７；Ｈ，２．５０％、（実測値）：Ｃ，４６．１０；Ｈ，２．３４％【００９２】
また、赤色希土類錯体２の発光スペクトルを、前記赤色希土類錯体１と同様にして測定したところ、発光強度が最大となる波長は、６１７ｎｍであった。【００９３】
（合成例４：赤色希土類錯体３の合成）
Ｅｕ（ＩＩＩ）イオンの原料である塩化ユーロピウムと、４，４，４，−トリフルオロ―1−（２−チエニル）―１，３−ブタンジオンとを、水酸化ナトリウム水溶液を加えた水/メタノール混合溶媒中で混合することにより、トリス（２−テノイルトリフルオロアセトナト（ｔｔａ））ユーロピウム２水和物を合成した。
次いで、このトリス（２−テノイルトリフルオロアセトナト）ユーロピウム（ＩＩＩ）２水和物０．５当量および前記合成例２と同様の方法により合成したトリス（ヘキサフルオロアセチルアセトナト）ユーロピウム（ＩＩＩ）２水和物０．５当量と、前記合成例１で得た１，４−ビス（ジフェニルホスホリル）ビフェニル１当量とを、メタノール（２０ｍＬ）に溶解した。この溶液を８時間攪拌しながら還流した。その後、反応溶液中に析出した白色紛体をろ別し、メタノールで複数回洗浄した後、減圧乾燥することで、下記化学式（Ｃ−１）の繰り返し単位と下記化学式（Ｃ−２）の繰り返し単位と下記化学式（Ｃ−３）の繰り返し単位とを有する共重合体である、下記化学式（Ｃ）で表される赤色希土類錯体３を得た。【００９４】
【化１５】
2019053962.tif 000017
【００９５】
得られた赤色希土類錯体３の分析結果は以下の通りであった。
ＩＲ（ＡＴＲ）：１６５２（ｓｔ，Ｃ＝Ｏ）、１２５０（ｓｔ，Ｃ−Ｆ）、１１２２（ｓｔ，Ｐ＝Ｏ）ｃｍ−１
ＥＳＩ−Ｍａｓｓ（ｍ／ｚ）＝  １６７５．２  ［Ｅｕ（ｈｆａ）２（ｄｐｂｐ）２］＋、１６８９．２［Ｅｕ（ｈｆａ）（ｔｔａ）（ｄｐｂｐ）２］＋、１７０３．２［Ｅｕ（ｔｔａ）２（ｄｐｂｐ）２］＋  、１９０５．２  [［Ｅｕ（ｈｆａ）３（ｄｐｂｐ）２］＋  Ｎａ  ］＋、１９１９．２  [［Ｅｕ（ｈｆａ）２（ｔｔａ）（ｄｐｂｐ）２］＋  Ｎａ  ］＋、１９３３．２  [［Ｅｕ（ｈｆａ）（ｔｔａ）２（ｄｐｂｐ）２］＋  Ｎａ  ］＋、１９４７．２  [［Ｅｕ（ｔｔａ）３（ｄｐｂｐ）２］＋  Ｎａ  ］＋
元素分析：実測値  Ｃ，４９．５５；Ｈ，２．４７％、
β−ジケトン配位子比率：ｈｆａ／ｔｔａ  ＝  ４８／５２（ｍｏｌ％）【００９６】
また、赤色希土類錯体３の発光スペクトルを、分光蛍光光度計ＲＦ−６０００（島津製作所製）を用い、波長３６５ｎｍで励起して測定したところ、発光強度が最大となる波長は、６１６ｎｍであった。【００９７】
（合成例５：赤色希土類錯体４の合成）
Ｅｕ（ＩＩＩ）イオンの原料である塩化ユーロピウムと、４，４，４，−トリフルオロ−１−フェニル−１，３−ブタンジオンとを、水酸化ナトリウム水溶液を加えた水／メタノール混合溶媒中で混合することにより、トリス（ベンゾイルトリフルオロアセトナト（ｂｔｆａ））ユーロピウム（ＩＩＩ）２水和物を合成した。
次いで、このトリス（ベンゾイルトリフルオロアセトナト）ユーロピウム（ＩＩＩ）２水和物０．５当量および前記合成例２と同様の方法により合成したトリス（ヘキサフルオロアセチルアセトナト）ユーロピウム（ＩＩＩ）２水和物０．５当量と、前記合成例１で得た１，４−ビス（ジフェニルホスホリル）ビフェニル１当量とを、メタノール（２０ｍＬ）に溶解した。この溶液を８時間攪拌しながら還流した。その後、反応溶液中に析出した白色紛体をろ別し、メタノールで複数回洗浄した後、減圧乾燥することで、下記化学式（Ｄ−１）の繰り返し単位と下記化学式（Ｄ−２）の繰り返し単位と下記化学式（Ｄ−３）の繰り返し単位とを有する共重合体である、下記化学式（Ｄ）で表される赤色希土類錯体４を得た。【００９８】
【化１６】
2019053962.tif 000018
【００９９】
得られた赤色希土類錯体４の分析結果は以下の通りであった。
ＩＲ（ＡＴＲ）：１６５２（ｓｔ，Ｃ＝Ｏ）、１２５０（ｓｔ，Ｃ−Ｆ）、１１２２（ｓｔ，Ｐ＝Ｏ）ｃｍ−１
ＥＳＩ−Ｍａｓｓ（ｍ／ｚ）＝  １６７５．２  ［Ｅｕ（ｈｆａ）２（ｄｐｂｐ）２］＋、１６８３．２［Ｅｕ（ｈｆａ）（ｂｔｆａ）（ｄｐｂｐ）２］＋、１６９１．３［Ｅｕ（ｂｔｆａ）２（ｄｐｂｐ）２］＋  、１９０５．２  [［Ｅｕ（ｈｆａ）３（ｄｐｂｐ）２］＋  Ｎａ  ］＋、１９１３．２  [［Ｅｕ（ｈｆａ）２（ｂｔｆａ）（ｄｐｂｐ）２］＋  Ｎａ  ］＋、１９２１．３  [［Ｅｕ（ｈｆａ）（ｂｔｆａ）２（ｄｐｂｐ）２］＋  Ｎａ  ］＋、１９２９．３  [［Ｅｕ（ｂｔｆａ）３（ｄｐｂｐ）２］＋  Ｎａ  ］＋
元素分析：実測値  Ｃ，５２．８５；Ｈ，２．７４％、
β−ジケトン配位子比率：ｈｆａ／ｂｔｆａ  ＝  ４７／５３（ｍｏｌ％）  【０１００】
また、赤色希土類錯体４の発光スペクトルを、分光蛍光光度計ＲＦ−６０００（島津製作所製）を用い、波長３６５ｎｍで励起して測定したところ、発光強度が最大となる波長は、６１７ｎｍであった。【０１０１】
（実施例１）
（１）白色発光インキ組成物１の調製
ビヒクルとして、紫外線硬化型ビヒクル（商品名  ＵＶ  ＢＦ  ＳＧ  Ａメジウム、ＤＩＣグラフィックス製）７０質量部と、下記割合で混合した発光体粉末混合物３０質量部とを、３本ロールにて混練することで白色発光インキ組成物１を調製した。
前記発光体粉末混合物の配合比は以下に示す通りとした。
・赤色発光体：赤色希土類錯体１（発光強度が最大となる波長：６１３ｎｍ）  ７０質量部
・緑色発光体：ＧＯＦ−ＳＳ（ネモト・ルミマテリアル製、発光強度が最大となる波長：５００ｎｍ）  １０質量部
・青色発光体：Ｄ１１８４（ネモト・ルミマテリアル製、発光強度が最大となる波長：４４７ｎｍ）  ２０質量部【０１０２】
（２）印刷物の作製
得られた白色発光インキ組成物１をバーコーターで印刷紙に塗布後、紫外線照射により光硬化することでインキ層を形成し、実施例１の印刷物を得た。【０１０３】
（実施例２、７、８）
（１）白色発光インキ組成物２、３、４の調製
実施例１の「（１）白色発光インキ組成物１の調製」において、前記発光体粉末混合物の赤色発光体として、合成例２で得られた赤色希土類錯体１に代えて、合成例３で得られた赤色希土類錯体２（発光強度が最大となる波長：６１７ｎｍ）、合成例４で得られた赤色希土類錯体３（発光強度が最大となる波長：６１６ｎｍ）、又は合成例５で得られた赤色希土類錯体４（発光強度が最大となる波長：６１７ｎｍ）をそれぞれ用い、赤色発光体、緑色発光体、青色発光体の配合比を表１に示すように変更した以外は、実施例１の「（１）白色発光インキ組成物１の調製」と同様にして、白色発光インキ組成物２、３、４を調製した。【０１０４】
（２）印刷物の作製
実施例１の「（２）印刷物の作製」において、白色発光インキ組成物１に代えて、白色発光インキ組成物２、３、又は４をそれぞれ用いた以外は、実施例１の「（２）印刷物の作製」と同様にして、実施例２、７、８の印刷物を得た。【０１０５】
（比較例１）
（１）比較白色インキ組成物１の調製
実施例１の「（１）白色発光インキ組成物１の調製」において、前記発光体粉末混合物の赤色発光体として、合成例２で得られた赤色希土類錯体１  ７０質量部に代えて、下記化学式（Ｅ）で表される比較赤色希土類錯体１（東京化成製のＥｕ（ｔｔａ）３（Ｐｈｅｎ）、発光強度が最大となる波長：６１２ｎｍ）  ４質量部を用い、緑色発光体の添加量を３０質量部、青色発光体の添加量を６６質量部にそれぞれ変えた以外は、実施例１の「（１）白色発光インキ組成物１の調製」と同様にして、比較白色発光インキ組成物１を調製した。【０１０６】
【化１７】
2019053962.tif 000019
【０１０７】
（２）印刷物の作製
実施例１の「（２）印刷物の作製」において、白色発光インキ組成物１に代えて、比較白色発光インキ組成物１を用いた以外は、実施例１の「（２）印刷物の作製」と同様にして、比較例１の印刷物を得た。【０１０８】
（比較例２）
（１）比較白色発光インキ組成物２の調製
実施例１の「（１）白色発光インキ組成物１の調製」において、前記発光体粉末混合物の赤色発光体として、合成例２で得られた赤色希土類錯体１  ７０質量部に代えて、赤色発光無機酸化物（ネモト・ルミマテリアル製の品名Ｄ１１２４）  ９０質量部を用い、緑色発光体の添加量を３．３質量部、青色発光体の添加量を６．７質量部にそれぞれ変えた以外は、実施例１の「（１）白色発光インキ組成物１の調製」と同様にして、比較白色発光インキ組成物２を調製した。【０１０９】
（２）印刷物の作製
実施例１の「（２）印刷物の作製」において、白色発光インキ組成物１に代えて、比較白色発光インキ組成物２を用いた以外は、実施例１の「（２）印刷物の作製」と同様にして、比較例２の印刷物を得た。【０１１０】
（実施例３）
（１）黄色発光インキ組成物１の調製
実施例１の「（１）白色発光インキ組成物１の調製」において、発光体粉末混合物を、下記割合で混合した発光体粉末混合物に変更する以外は、実施例１の「（１）白色発光インキ組成物１の調製」と同様にして、黄色発光インキ組成物１を調製した。
前記発光体粉末混合物の配合比は以下に示す通りとした。
・赤色発光体：赤色希土類錯体１（発光強度が最大となる波長：６１３ｎｍ）      ９０質量部
・緑色発光体：ＧＯＦ−ＳＳ（ネモト・ルミマテリアル製、発光強度が最大となる波長：５００ｎｍ）      １０質量部【０１１１】
（２）印刷物の作製
実施例１の「（２）印刷物の作製」において、白色発光インキ組成物１に代えて、黄色発光インキ組成物１を用いた以外は、実施例１の「（２）印刷物の作製」と同様にして、実施例３の印刷物を得た。【０１１２】
（実施例４、９、１０）
（１）黄色発光インキ組成物２、３、４の調製
実施例３の「（１）黄色発光インキ組成物１の調製」において、前記発光体粉末混合物の赤色発光体として、合成例２で得られた赤色希土類錯体１に代えて、合成例３で得られた赤色希土類錯体２、合成例４で得られた赤色希土類錯体３、又は合成例５で得られた赤色希土類錯体４をそれぞれ用い、赤色発光体、緑色発光体の配合比を表１に示すように変更した以外は、実施例３の「（１）黄色発光インキ組成物１の調製」と同様にして、黄色発光インキ組成物２、３、４を調製した。【０１１３】
（２）印刷物の作製
実施例１の「（２）印刷物の作製」において、白色発光インキ組成物１に代えて、黄色発光インキ組成物２、３、４を用いた以外は、実施例１の「（２）印刷物の作製」と同様にして、実施例４、９、１０の印刷物を得た。【０１１４】
（比較例３）
（１）比較黄色発光インキ組成物１の調製
実施例３の「（１）黄色発光インキ組成物１の調製」において、前記発光体粉末混合物の赤色発光体として、合成例２で得られた赤色希土類錯体１  ７０質量部に代えて、比較赤色希土類錯体１（東京化成製のＥｕ（ｔｔａ）３（Ｐｈｅｎ）  １０質量部を用い、緑色発光体の添加量を９０質量部に変えた以外は、実施例３の「（１）黄色発光インキ組成物１の調製」と同様にして、比較黄色発光インキ組成物１を調製した。【０１１５】
（２）印刷物の作製
実施例１の「（２）印刷物の作製」において、白色発光インキ組成物１に代えて、比較黄色発光インキ組成物１を用いた以外は、実施例１の「（２）印刷物の作製」と同様にして、比較例３の印刷物を得た。【０１１６】
（比較例４）
（１）比較黄色発光インキ組成物２の調製
実施例３の「（１）黄色発光インキ組成物１の調製」において、前記発光体粉末混合物の赤色発光体として、合成例２で得られた赤色希土類錯体１  ７０質量部に代えて、赤色発光無機酸化物（ネモト・ルミマテリアル製の品名Ｄ１１２４）  ９８質量部を用い、緑色発光体の添加量を２質量部に変えた以外は、実施例３の「（１）黄色発光インキ組成物１の調製」と同様にして、比較黄色発光インキ組成物２を調製した。【０１１７】
（２）印刷物の作製
実施例１の「（２）印刷物の作製」において、白色発光インキ組成物１に代えて、比較黄色発光インキ組成物２を用いた以外は、実施例１の「（２）印刷物の作製」と同様にして、比較例４の印刷物を得た。【０１１８】
（実施例５）
（１）紫色発光インキ組成物１の調製
実施例１の「（１）白色発光インキ組成物１の調製」において、発光体粉末混合物を、下記割合で混合した発光体粉末混合物に変更する以外は、実施例１の「（１）白色発光インキ組成物１の調製」と同様にして、紫色発光インキ組成物１を調製した。
前記発光体粉末混合物の配合比は以下に示す通りとした。
・赤色発光体：赤色希土類錯体１（発光強度が最大となる波長：６１３ｎｍ）  ２０質量部
・青色発光体：Ｄ１１８４（ネモト・ルミマテリアル製、発光強度が最大となる波長：４４７ｎｍ）    ８０質量部【０１１９】
（２）印刷物の作製
実施例１の「（２）印刷物の作製」において、白色発光インキ組成物１に代えて、紫色発光インキ組成物１を用いた以外は、実施例１の「（２）印刷物の作製」と同様にして、実施例５の印刷物を得た。【０１２０】
（実施例６、１１、１２）
（１）紫色発光インキ組成物２、３、４の調製
実施例５の「（１）紫色発光インキ組成物１の調製」において、前記発光体粉末混合物の赤色発光体として、合成例２で得られた赤色希土類錯体１に代えて、合成例３で得られた赤色希土類錯体２、合成例４で得られた赤色希土類錯体３、又は合成例５で得られた赤色希土類錯体４をそれぞれ用い、赤色発光体、青色発光体の配合比を表１に示すように変更した以外は、実施例５の「（１）紫色発光インキ組成物１の調製」と同様にして、紫色発光インキ組成物２、３、４を調製した。【０１２１】
（２）印刷物の作製
実施例１の「（２）印刷物の作製」において、白色発光インキ組成物１に代えて、紫色発光インキ組成物２、３、４を用いた以外は、実施例１の「（２）印刷物の作製」と同様にして、実施例６、１１、１２の印刷物を得た。【０１２２】
（比較例５）
（１）比較紫色発光インキ組成物１の調製
実施例５の「（１）紫色発光インキ組成物１の調製」において、前記発光体粉末混合物の赤色発光体として、合成例１で得られた赤色希土類錯体１  ２０質量部に代えて、比較赤色希土類錯体１（東京化成製のＥｕ（ｔｔａ）３（Ｐｈｅｎ）    ０．５質量部を用い、青色発光体の添加量を９５．５質量部に変えた以外は、実施例５の「（１）紫色発光インキ組成物１の調製」と同様にして、比較紫色発光インキ組成物１を調製した。【０１２３】
（２）印刷物の作製
実施例１の「（２）印刷物の作製」において、白色発光インキ組成物１に代えて、比較紫色発光インキ組成物１を用いた以外は、実施例１の「（２）印刷物の作製」と同様にして、比較例５の印刷物を得た。【０１２４】
（比較例６）
（１）比較紫色発光インキ組成物２の調製
実施例５の「（１）紫色発光インキ組成物１の調製」において、前記発光体粉末混合物の赤色発光体として、合成例１で得られた赤色希土類錯体１  ２０質量部に代えて、赤色発光無機酸化物（ネモト・ルミマテリアル製の品名Ｄ１１２４）  ６０質量部を用い、青色発光体の添加量を４０質量部に変えた以外は、実施例５の「（１）紫色発光インキ組成物１の調製」と同様にして、比較紫色発光インキ組成物２を調製した。【０１２５】
（２）印刷物の作製
実施例１の「（２）印刷物の作製」において、白色発光インキ組成物１に代えて、比較紫色発光インキ組成物２を用いた以外は、実施例１の「（２）印刷物の作製」と同様にして、比較例６の印刷物を得た。【０１２６】
（参考例Ａ）
合成例２〜５で得られた赤色希土類錯体１〜４、比較赤色希土類錯体１（東京化成製のＥｕ（ｔｔａ）３（Ｐｈｅｎ）、赤色発光無機酸化物（ネモト・ルミマテリアル製の品名Ｄ１１２４）の各赤色発光体単色の印刷物の単色発光インキ層の発光スペクトル測定と、励起スペクトル測定とを行った。
＜インキ印刷物作製＞
ビヒクルとして、紫外線硬化型ビヒクル（商品名  ＵＶ  ＢＦ  ＳＧ  Ａメジウム、ＤＩＣグラフィックス製）７０質量部と、各赤色発光体３０質量部とを、３本ロールにて混練することで調製した。
得られた赤色発光インキ組成物をバーコーターで印刷紙に塗布後、紫外線照射により光硬化することでインキ層を形成し、赤色発光印刷物を得た。
＜発光スペクトル測定＞
得られた印刷物のインキ層について、分光蛍光光度計ＲＦ−６０００（島津製作所製）を用い、波長３６５ｎｍで励起して得られた発光スペクトルを測定した。
各赤色発光体単色の印刷物の単色発光インキ層の発光スペクトルを図２１〜２６に示す。
＜励起スペクトル測定＞
上記の発光スペクトルにおいて発光強度が最大となる波長を検出波長とし、分光蛍光光度計ＲＦ−６０００（島津製作所製）を用いて励起スペクトルを測定した。
各赤色発光体単色の印刷物の単色発光インキ層の励起スペクトルを図２７〜３２に示す。【０１２７】
（参考例Ｂ）
（１）基準赤色発光インキ組成物の調製
実施例１の「（１）白色発光インキ組成物１の調製」において、前記発光体粉末混合物３０質量部の代わりに、赤色発光無機酸化物（ネモト・ルミマテリアル製の品名Ｄ１１２４）のみ  ３０質量部を用いた以外は、実施例１の「（１）白色発光インキ組成物１の調製」と同様にして、基準赤色発光インキ組成物を調製した。
（２）印刷物の作製
実施例１の「（２）印刷物の作製」において、白色発光インキ組成物１に代えて、基準赤色発光インキ組成物を用いた以外は、実施例１の「（２）印刷物の作製」と同様にして、基準赤色発光インキ組成物の印刷物を得た。【０１２８】
［評価］
＜発光スペクトル測定＞
基準サンプル、並びに、各実施例及び各比較例で得られた印刷物のインキ層について、分光蛍光光度計ＲＦ−６０００（島津製作所製）を用い、波長３６５ｎｍで励起して得られた発光スペクトルを測定した。得られた発光スペクトルを図１〜２０に示す。
なお、基準サンプルとしては、参考例Ｂで調製した基準赤色発光インキ組成物の印刷物を用いた。
また、得られた発光スペクトルの３９０〜７２０ｎｍにおける発光ピーク面積から、下記評価基準により発光強度を評価した。評価結果を表１に示す。
［発光強度の評価基準］
Ａ: 基準サンプルの発光ピーク面積に対して、発光ピーク面積が２００％以上
Ｃ：基準サンプルの発光ピーク面積に対して、発光ピーク面積が２００％未満【０１２９】
＜耐光性試験＞
各実施例及び各比較例で得られた印刷物のインキ層を、それぞれアトラス社製Ｃｉ４０００耐光試験機にてＸｅランプ（照射強度１．２Ｗ／ｍ２（４２０ｎｍ）、）で２０時間光照射した。その後、分光蛍光光度計ＲＦ−６０００（島津製作所製）を用い、波長３６５ｎｍで励起して測定した際の発光スペクトルを測定し、下記評価基準により耐光性を評価した。評価結果を表１に示す。
［耐光性の評価基準］
Ａ：光照射前後で最大発光強度の保持率が９０％以上であった
Ｂ：光照射前後で最大発光強度の保持率が８０％以上９０％未満であった
Ｃ：光照射前後で最大発光強度の保持率が８０％未満であった
なお、前記最大発光強度の保持率は、下記式により求めた。
最大発光強度の保持率（％）＝（光照射後の最大発光強度／光照射前の最大発光強度）×１００【０１３０】
＜耐溶剤性試験＞
実施例１、２、７、８、比較例１、２の印刷物の白色発光インキ層に関して、アセトン、またはメタノールに２０分浸漬させた後、３６５ｎｍの紫外線を照射したときの発光色を目視で評価した。錯体ポリマーである赤色希土類錯体１、３、４を用いた実施例１、７、８、および赤色発光無機酸化物を用いた比較例２に関しては試験後も発光色に変化はなかった。単核錯体である赤色希土類錯体２、比較赤色希土類錯体１を用いた実施例２、および比較例１はアセトン、メタノールの両方とも試験後の発光色が青緑に変化した。【０１３１】
【表１】
2019053962.tif 000020
表１において、略称は以下のとおりである。
錯体１：合成例２で得られた赤色希土類錯体１
錯体２：合成例３で得られた赤色希土類錯体２
錯体３：合成例４で得られた赤色希土類錯体３
錯体４：合成例５で得られた赤色希土類錯体４
比較錯体１：比較赤色希土類錯体１（（東京化成製のＥｕ（ｔｔａ）３（Ｐｈｅｎ））
無機酸化物：赤色発光無機酸化物（ネモト・ルミマテリアル製の品名Ｄ１１２４）【０１３２】
実施例１、２、７及び８では、赤色発光体として本開示で特定する希土類錯体を用いたため、インキ層は、３６５ｎｍで励起した発光色が白色であり、発光強度が高かった。そのため、実施例１、２、７及び８で得られた印刷物は、偽造防止効果の高いセキュリティ印刷物として有効である。また、実施例１、２、７及び８で得られた印刷物は、耐光性に優れていた。
一方、比較例１では、赤色発光体として本開示で特定する希土類錯体とは異なる希土類錯体を用いたため、耐光性試験において、光照射後の発光色が青緑色となり、耐光性に劣っていた。これは、比較赤色希土類錯体１の耐光性が低いため、赤色の発光が減じたためだと考えられた。
比較例２では、赤色発光体として本開示で特定する希土類錯体を用いなかったため、赤色発光体の発光強度が低く、実施例１、２、７及び８と同じ白色発光となるように配合比を調整しようとすると、発光強度の低い赤色発光体の配合比率を高くしなければならず、青及び緑の発光体の配合比率が低くなり、結果として白色の発光強度が低くなった。【０１３３】
実施例３、４、９及び１０では、赤色発光体として本開示で特定する希土類錯体を用いたため、インキ層は、３６５ｎｍで励起した発光色が黄色であり、発光強度が高かった。そのため、実施例３、４、９及び１０で得られた印刷物は、偽造防止効果の高いセキュリティ印刷物として有効である。また、実施例３、４、９及び１０で得られた印刷物は、耐光性に優れていた。
一方、比較例３では、赤色発光体として本開示で特定する希土類錯体とは異なる希土類錯体を用いたため、耐光性試験において、光照射後の発光色が緑色となり、耐光性に劣っていた。これは、比較赤色希土類錯体１の耐光性が低いため、赤色の発光が減じたためだと考えられた。
比較例４では、赤色発光体として本開示で特定する希土類錯体を用いなかったため、赤色発光体の発光強度が低く、実施例３と同じ黄色発光となるように配合比を調整しようとすると、発光強度の低い赤色発光体の配合比率を高くしなければならず、緑の発光体の配合比率が低くなり、結果として黄色の発光強度が低くなった。【０１３４】
同様に、実施例５、６、１１及び１２では、赤色発光体として本開示で特定する希土類錯体を用いたため、インキ層は、３６５ｎｍで励起した発光色が紫色であり、発光強度が高かった。そのため、実施例５、６、１１及び１２で得られた印刷物は、偽造防止効果の高いセキュリティ印刷物として有効である。また、実施例５、６、１１及び１２で得られた印刷物は、耐光性に優れていた。
一方、比較例５では、赤色発光体として本開示で特定する希土類錯体とは異なる希土類錯体を用いたため、耐光性試験において、光照射後の発光色が青色となり、耐光性に劣っていた。これは、比較赤色希土類錯体１の耐光性が低いため、赤色の発光が減じたためだと考えられた。
比較例６では、赤色発光体として本開示で特定する希土類錯体を用いなかったため、赤色発光体の発光強度が低く、実施例５と同じ紫色発光となるように配合比を調整しようとすると、発光強度の低い赤色発光体の配合比率を高くしなければならず、青の発光体の配合比率が低くなり、結果として紫色の発光強度が低くなった。【０１３５】
図２７〜３０の各赤色希土類錯体の単色発光インキ層の励起スペクトルに示されるように、前記一般式（４−１）で表される配位子と前記一般式（４−２）で表される配位子とを含む赤色希土類錯体３及び４は、赤色希土類錯体１及び２に比べて３５０〜４００ｎｍの感度が高い。３５０〜４００ｎｍの紫外線で励起する場合、図２１〜２４の各赤色希土類錯体の単色発光インキ層の発光スペクトルに示されるように、赤色希土類錯体３及び４は、より強い発光が可能であり、混色して中間色の発光インキを調製する際に、赤色発光体の使用量を低減することができる。前記一般式（４−１）で表される配位子と前記一般式（４−２）で表される配位子とを含む実施例７、８、９、１０、１１及び１２では、混色して中間色の発光インキを調製する際に、赤色発光体の使用量を低減することができることが示されている（表１）。
【符号の説明】
【０１３６】
１  印刷物
１０  基材
１１  インキ層
【図１】
2019053962.tif 000026
【図２】
2019053962.tif 000027
【図３】
2019053962.tif 000028
【図４】
2019053962.tif 000029
【図５】
2019053962.tif 000030
【図６】
2019053962.tif 000031
【図７】
2019053962.tif 000032
【図８】
2019053962.tif 000033
【図９】
2019053962.tif 000034
【図１０】
2019053962.tif 000035
【図１１】
2019053962.tif 000036
【図１２】
2019053962.tif 000037
【図１３】
2019053962.tif 000038
【図１４】
2019053962.tif 000039
【図１５】
2019053962.tif 000040
【図１６】
2019053962.tif 000041
【図１７】
2019053962.tif 000042
【図１８】
2019053962.tif 000043
【図１９】
2019053962.tif 000044
【図２０】
2019053962.tif 000045
【図２１】
2019053962.tif 000046
【図２２】
2019053962.tif 000047
【図２３】
2019053962.tif 000048
【図２４】
2019053962.tif 000049
【図２５】
2019053962.tif 000050
【図２６】
2019053962.tif 000051
【図２７】
2019053962.tif 000052
【図２８】
2019053962.tif 000053
【図２９】
2019053962.tif 000054
【図３０】
2019053962.tif 000055
【図３１】
2019053962.tif 000056
【図３２】
2019053962.tif 000057
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
Ｅｕ３＋、Ｔｂ３＋、Ｓｍ３＋、Ｅｒ３＋、Ｐｒ３＋、Ｈｏ３＋、Ｔｍ３＋及びＤｙ３＋からなる群から選ばれる１種の三価の希土類イオンと、下記一般式（１）で表され、前記希土類イオンに配位するホスフィンオキシド配位子と、を含む希土類錯体と、
前記希土類錯体とは異なる発光材料とを含有し、
前記希土類錯体の発光強度が最大となる波長（λ１）と、前記発光材料の発光強度が最大となる波長（λ２）との差の絶対値が５０ｎｍ以上であり、
前記ホスフィンオキシド配位子は、二座配位子であり、前記希土類錯体は、該ホスフィンオキシド配位子が二つの前記希土類イオンに配位して形成された架橋構造を含み、
前記希土類錯体が、下記一般式（４−１）で表される配位子と、下記一般式（４−２）で表される配位子とをさらに含む、インキ組成物。
【化１】
2019053962.tif 000058
［一般式（１）中、Ａｒ１及びＡｒ２は、それぞれ独立に、置換基を有していてもよい芳香族基である。一般式（１）中、Ａｒ３は、下記一般式（２ａ）、（２ｂ）又は（２ｃ）で表される二価の基であり、ｎは１又は２である。
【化２】
2019053962.tif 000059
（一般式（２ａ）〜（２ｃ）中、Ｒ１は、それぞれ独立に、一価の置換基であり、Ｘは、硫黄原子又は酸素原子であり、Ｒ２は、水素原子又は炭化水素基であり、ｍは、０から、Ｒ１が結合する環における置換可能な部位までの整数である。Ｒ１が複数ある場合、Ｒ１はそれぞれ同一であってもよく、異なっていてもよい。）
一般式（１）中、Ｅは、下記一般式（３）で表されるホスフィンオキシド基である。
【化３】
2019053962.tif 000060
（一般式（３）中、Ａｒ４及びＡｒ５はそれぞれ独立に、置換基を有していてもよい芳香族基である。Ａｒ１とＡｒ４、及びＡｒ２とＡｒ５は、互いに直接結合していてもよく、連結基を介して結合していてもよい。）］
【化４】
2019053962.tif 000061
（一般式（４−１）及び（４−２）中、Ｑ１１及びＱ１２は、それぞれ独立に、置換基を有していてもよい脂肪族炭化水素基であり、Ｑ２１は、置換基を有していてもよい脂肪族炭化水素基であり、Ｑ２２は、置換基を有していてもよい芳香族炭化水素基又は芳香族複素環基であり、Ｚは水素原子又は重水素原子である。）
【請求項２】
（削除）
【請求項３】
（削除）
【請求項４】
（削除）
【請求項５】
（削除）
【請求項６】
発光色が白色である、請求項１に記載のインキ組成物。
【請求項７】
前記希土類錯体において、前記一般式（４−１）で表される配位子と前記一般式（４−２）で表される配位子の合計１００モルに対して、前記一般式（４−２）で表される配位子が１０モル以上９９モル以下含まれる、請求項１又は６に記載のインキ組成物。
【請求項８】
請求項１、６又は７に記載のインキ組成物の固化物を含有するインキ層を有する、印刷物。
【国際調査報告】
2019053962.tif 000062
2019053962.tif 000063
2019053962.tif 000064
2019053962.tif 000065